FR 2604656 A1 19880408 FR 8613978 A 19861006 FIIMS POLYESTERS CMPOSITES A A]EERENCE AMELIOREE ET LEUR PRDCEDE D'OBTENTION La présente invention a pour objet des films polyesters composites orientés présentant, notamment, une adhérence améliorée vis-à-vis de revêtements finals d'application variés. Par l'expression "revêtements finals d'application" on désigne, au sens de la présente invention, les revêtements qui confèrent aux films polyesters orientés des propriétés rendant possible des applications industrielles extrêmement diverses, bien connues du spécialiste. On sait que pour nombre d'applications industrielles, les films polyesters ne peuvent être utilisés directement mais seulement après dépôt d'un revêtement adapté à chaque type d'application; on peut citer à titre d'exemple des revêtements de matage destinés au dessin manuel ou aux tables traçantes; les revêtements photosensibles pour les applications photographiques; les revêtements diazoiques pour les applications microfilms, tirage de plans ou reprographie; les revêtements d'impression; les revêtements magnétiques pour la saisie d'informations diverses (sons, images, informatique); les revêtements métalliques; les revêtements modifiant les propriétés de perméabilité aux gaz des films polyesters utilisés comme emballages. COn sait encore que, par nature, l'accrochage des revêtements finals d'application sur la surface des films polyester n'est pas aisée. En effet, les films polyesters présentent une surface relativement lisse et ont une réactivité chimique limitée et une très faible sensibilité aux solvants. Il est donc le plus souvent nécessaire de mettre d'abord en oeuvre un revêtement "primaire d'adhérence", - permettant l'ancrage des couches d'emploi - selon des formules chimiques plus ou moins complexes. De façon générale, ce primaire d'adhérence (ou couche d'ancrage) est mis en place par le transformateur. Il est donc facile pour ce dernier d'adapter la nature du primaire à l'application faite ultérieurement. Les producteurs de films ont cherché à modifier eux-mêmes la surface des films par divers moyens. A cet effet on a proposé l'emploi comme primaire d'adhérence de polymères de nature variée. Le plus souvent on a fait appel à des polymères ou copolymères acryliques mis en oeuvre, de préférence, sous forme de latex ou à des copolyesters modifiés et en particulier à des cpolyesters se caractérisant par la présence dans leur structure de groupes hydrophiles et en particulier de groupes sulfaonyloxy (groupes hydroxysulfonyles ou leurs sels métalliques). Le procédé de revêtement des films polyesters par des copolyesters à groupes sulfonyloxy (copolyesters sulfones) dépend du caractère hydrophile plus ou moins prcnoncé du polyester lié lui-même 4 la teneur en groupe sulfonyloxy. Ainsi, lorsque cette teneur est suffisamment élevée pour que le copolyester soit soluble ou dispersable dans l'eau, le revêtement est réalisé par enduction du film polyester au moyen d'une solution ou d'une dispersion aqueuse (cf. brevets français 1.401.581 et 1.602.002; brevet américain n 4.476.189; brevet européen n 78 559). Lorsque le copolyester sulfoné n'est pas dissipable (soluble ou dispersable) dans l'eau, on a recours de préférence a un dépôt par coextrusion d'un polyester usuel et d'un copolyester sulfoné (cf. demandes de brevet japonais publiées sous les n 50/134.086; 54/153.883). L'industrie s'oriente vers l'utilisation de films polyesters à primaires d'adhérence a large spectre d'utilisation susceptibles de satisfaire les besoins divers des transformateurs finals. L'obtention de tels films n'a pas été rendue possible par l'utilisation des primaires d'adhérence proposes jusqu'ici. La présente invention se propose précisément de satisfaire ce besoin de l'industrie en films polyesters composites aptes à recevoir des revêtements finals d'application variés, de caractère hydrophiles ou organophiles et cela sans porter atteinte aux autres propriétés exigées des films polyesters et notamment la machinabilité. En particulier, il est important que le primaire d'adhérence ne donne pas naissance aux phénomènes de collage du film sur lui-même aux températures de transformation et/ou de stockage. Enfin il est egalement important que le polyester comportant le primaire d'adhérence puisse être recyclé à 1 'extrusion du polyester frais sans que cela modifie sensiblement les propriétés des films obtenus à partir de ces mélanges. Il est de pratique courante, en effet, de récupérer le polyester des déchets inhérents à la production des films. En définitive, la présente iinvention a pour objet de nouveaux films polyesters orientés composites i adhérence améliorée vis-à-vis de revêtements finals d'application variés, ne collant pas aux températures de transformation et/ou de stockage et dont les déchets peuvent être aisément recyclés à l'extrusion du polyester usuel sans modifier sensiblement les propriétés des films obtenus. Plus spécifiquement, la présente invention a pour objet des films polyesters composites orientés, à adhérence améliorée vis-a-vis des revêtements finals d'application constitués par un film support (A), d'un polyester cristallin ou semi-cristallin comportant sur au moins une de ses faces une couche contigUe d'un revêtement primaire d'adhérence (B) base d'un copolyester sensible à l'eau caractérisé en ce que la couche (B) est constituée par un mélange ternaire comprenant: a) un polyester cristallin, semi-cristallin ou cristallisable b) un copolyester sensible à l'eau c) un polyester ou copolyester sensible aux solvants organiques. Par polyester cristallisable, on désigne dans la présente demande des polyesters ou copolyesters qui, après extrusion à l'état fondu à travers une filière puis étirage du polymère amorphe, conduisent à des polyesters ou copolyesters cristallins ou semi-cristallins. La cristallinité des polymères est déterminée par les moyens usuels bien connus du spécialiste tels que la diffraction des rayons X, 1 'analyse thermique différentielle (cf. S.H.LIN et ai J. Polymer Sci. Polymer Symposium 71 121-135 [1984]) et le test de densité. Les polyesters cristallins ou cristallisables mis en oeuvre pour la préparation de la couche support (A) et came constituant (a) du mélange ternaire de la couche de primaire d'adhérence (B) sont les polyesters et 0opolyesters utilisés habituellement pour l'obtention des films polyesters orientés par étirage et présentant une structure cristalline ou semi-cristalline. Ces polyesters se caractérisent par leur caractère hydrophobe et une relative insensibilité aux solvants organiques industriels tels que les esters, les cétones ou les hydrocarbures halogénés et notamment chlorés. Plus particulièrement les polyesters cristallins ou cristallisables utilisés comue constituant (a) du mélange ternaire présentent un volume de solubilité inférieur à -2 (cal/cm3)3/2. La définition du volume de solubilité a été donnée par C. HANSEW dans J. Paint Technrology 39 (1967) n 505 p. 104 n 511 p. 505 et 511. Comme polyesters cristallins, semi-cristallins ou cristallisables utilisés pour l'obtention de la couche support (A) et conmme constituant (a) du mélange ternaire, ron peut utiliser tout polyester filmogène obtenu à partir d'un ou de plusieurs diacide(s) carboxylique(s) ou de leurs esters d'alkyle inférieur, (acide téréphtalique, acide isophtalique, acide naphtalènedicarboxylique-2,5, acide naphtalçnedicarboxylique-2,6, acide naphtalçnedicarboxylique-2,7, acide succinique, acide sébacique, acide adipique, acide azélaïque, acide diphényldicarboxylique et acide hexahydrotéréphtalique) et d'un ou plusieurs diols ou polyols coanmme l'éthylèneglycol, le propanediol-l,3, le butanediol-l,4, le néopentylglycol et le cyclohexanediméthanol-l,4, les polyoxyalkylèneglycol (polyoxyéthylèneglycol, polyoxypropylçneglycol ou leurs oopolymères statistiques. ou séquencés). Lorsqu'on fait appel a des copolymères, ils doivent présenter un taux suffisant du ou des corposant(s) monomre(s) conférant la cristallinité. On fait appel de préférence aux homopolyesters et aux copolyesters dérivés de l'acide téréphtalique. Dans le cas des copolyesters, ces derniers cormportent de préférence un taux de motifs téréphtalate représentant au moins 80 % en moles des motifs diacides et plus préférentiellement au moins 90 %. Les polyesters et copolyesters dérivas de l'éthylèneglyool et du butanediol-l, 4 constituent une classe préférée de polymères utilisés pour la réalisation de la couche support (A) et comme composant (a) du mélange ternaire du primaire d'adhérence constituant la couche (B). Il n'est pas essentiel pour la réalisation de l'invention que les polymères cristallins (cristallisables) mis en oeuvre pour la couche (A) et pour la couche (B) soient identiques. Avantageusement, le polyester est un polytéréphtalate d'éthylèneglycol dont la viscosité intrinsèque mesurée à C dans l'o-chlorophénol est comprise entre 0,6 et 0,75 dl/g. Les copolyesters sensibles a l'eau (ou hydrophiles) utilisés commre constituant (b) de la couche (B) des films coaposites selcin.la présente invention ccnfèrent à cette couche une affinité pour 1 'eau et les compositions aqueuses ou hydroorganiques de revêtements finals. Par copolyesters sensibles à l'eau cn désigne, au sens de la présente invention, des produits présentant à température ordinaire au moins une légère réaction visible (gonflement, trouble, gel, solubilité) vis-à-vis de l'eau. Il s'agit de préférence de c=olyesters présentant dans leur structure des groupes hydrophiles. Bien que ces groupes hydrophiles puissent avoir une nature variée, on fait appel de préférence à des groupes acides libres ou à leurs sels métalliques ou d'ammonium. Plus spécifiquement, on fait appel à des copolyesters comportant une pluralité de groupes hydroxysulfonyles ou de sels métalliques ou d'ammonium dérivas de ces groupes tous désignés par la suite, par raison de commodité, par l'expression "groupes oxysulfonyles". Plus spécifiquement encore on fait appel, comme constituant (b) du primaire (B), a des copolyesters présentant une pluralité de groupes oxysulfonyles de formule générale: dans laquelle: - n est égal à 1 ou 2 M représente un atome d'hydrogène, un métal alcalin (sodium ou potassium par exemple), un métal alcalino-terreux (calcium, barium), un cation anmmonium, un cation ammonium quaternaire. Les copolyesters à groupes oxysulfonyles sont des produits connus; de tels copolyesters aont été décrits notamment dans les brevets français 1. 401.581 et 1.602.002 déjà cités. Ces copolyesters peuvent être obtenus par polycondensation d'au moins un ou plusieurs acides dicarboxyliques aromatiques avec au moins un ou plusieurs diols aliphatiques et au moins un composé difoncticnnel comportant au moins un groupe oxysulfonyle. Les composés difoncticnnels à groupe oxysulfonyle peuvent être des diacides carboxyliques ou des diols tels que ceux cités dans le brevet français 1.602.002 ou le brevet américain n 3.779.993. De préférence les groupes oxysulfonyles sont liés à un radical aromatique. Parmi les composés difoncticnnels à groupes oxysulfonyles on utilise plus préférentiellement des acides aromatiques de formule générale: X D>(S0j3) p dans laquelle: - M et n ont la signification déjà donnée; - Z est un radical aromatique polyvalent; - X et Y sont des radicaux hydroxycarbonyle ou dérivés: esters d'alcools aliphatiques inférieur ou halogénures d'acides (chlorure, bromure); - p est un nombre entier égal à 1 ou 2. Dans la formule (II), Z représente plus spécifiquement un radical Fphényle ou une combinaison de 2 ou plus de 2 radicaux phényles ortho ou péricondensés ou de deux ou plusieurs groupes phényles liés entre eux par des groupes inertes tels que des radicaux alcoylènes (méthylène, éthylène, propylène par exemple), alcoylidènes (propylidène) ou des groupes éther, cétone, sulfone. Cormme exemples spécifiques d'acides dicarboxyliques à groupes oxysulfonyles, on peut citer les acides hydroxysulfonyltéréphtalique; hydroxysulfonylisophtaliques (en particulier l'acide sulfo-5 isophtalique) ; hydroxysulfonylorthophtaliques; hydroxysulfonyl-4 naphtalènedicarboxylique-2,7; hydroxysulfonyldiphényl-dicarboxylique-4,4'; les hydroxysulfonyl di-hydroxycarbonyl-4,4' diphénylsulfones; les hydroxysulfonyldihydroxycarbonyl-4,4' diphénylméthanes l'acide (hydroxysulfonylphénoxy)-5 isophtalique, l'acide (hydroxysulfonylpropoxy)5 isophtalique. Les opolyesters hydrophiles dérives des acides hydroxysulfonylisophtaliques conviennent tout particulièrement bien à la préparation des films coeposites selon l'invention. Les acides dicarboxyliques non sulfonés auxquels on fait appel pour préparer les copolyesters à groupes hydrophiles sont ceux habituellement utilisés pour l'obtention de polyesters. On peut citer ce titre les acides téréphtalique; isophtalique; phtalique; naphtalènedicarboxylique-2, 5; naphtalènedicarboxylique-2,6; la dihydroxycarbonyl-4,4' diphénylsulfone; le dihydroxycarbonyl-4,4' diphényléther. Ces acides peuvent être utilisé seuls ou en mélange entre eux ou avec des acides dicarboxyliques aliphatiques saturés tels que les acides adipique, succinique, sébacique. On fait appel, de préférence, aux acides tér'éphtalique et isophtalique et plus particulièrement è des mélanges de ces deux acides. Parmi les diols utilisables pour préparer les copolyesters à groupes hydrophiles, on peut citer l'éthylèneglycol, le propylneglyool, le butanediol-l,3, le butanediol-l,4, le diméthyl-2,2 propanediol-l,3, le pentanediol-1,5, l 'hexanediol-1,6, le cyclohexanediméthanol, le diétylèneglycol, les tri-, tetra-, penta- et hexaéthylèneglycol. L'éthylèneglycol et ses oligomeres conviennent tout particulièrement bien. On peut les utiliser seuls ou en mélange entre eux et/ou avec d'autres diols. Les mélanges d'éthylèneglycol et de ses oligomires de formule HO(CH2-Ca2-O)m-H dans laquelle m est un nombre entier de 2 à 10 sont préférés. Dans ce dernier cas la teneur en oligomres de l'éthylèneglycol exprimée, en pourcentage pondéral du polyester sulfoné est de préférence au moins égale à 2 % et au plus égale à 30 %. Une proportion comprise entre 5 et 25 % en poids convient bien. La teneur des copolyesters hydrophiles en motifs récurrents comportant des groupes oxysulfonyles peut varier dans de larges limites. Cette teneur exprimée par rapport au nombre total de motifs récurrents de même nature (diacide ou diol) est de préférence comprise entre 5 et 20 %. Ainsi lorsqu'on fait appel à un acide dicarboxylique à groupes oxysulfonyle, le nombre de motifs récurrents dérivés de ce dernier représente de 5 a 20 % du nombre total des motifs récurrents dérivés des différents acides dicarboxyliques. Parmi les copolyesters à groupes oxysulfonyles utilisés comrne composant (b) du primaire (B) on fait appel préférentiellement à ceux comportant dans leur chaîne une pluralité de motifs téréphtalate oxysulfonyl-5 isophtalate, éventuellement isophtalate et une pluralité de motifs dérivés de l'éthylneglycol et/ou de ses oligomres. On a recours avantageusement à des copolyesters dans lesquels le nombre de motifs récurrents oxysulfonyl-5 isophitalates représentent de 5 à 20 % du nombre total des motifs dérivés des acides dicarboxyliques. Lorsque les copolyesters ccmportent à la fois des motifs téréphtalates et isophtalates, ces derniers représentent de préférence 70 % au plus du total téréphtalate/isophtalate. Un nombre de motifs isophtalates compris entre 5 et 70 % de ce total convient bien. Les copolyesters A groupes hydrophiles décrits précédemment peuvent être obtenus par les procédés connus habituels. Ainsi il est possible de faire réagir dans un premier temps le diol ou les diols avec un ester méthylique du ou des acides carboxyliques, l'un ou l'autre groupe de réactif comportant le ccmposé difonctionnel à groupe(s) hydrophyle(s), pour former par transestérification, en présence des catalyseurs habituels, les esters des diols correspondants puis, dans un deuxième temps, de réaliser la polycondensation de façcon connue. Selon une autre méthode on peut préparer deux prépolycondensats dont l'un comprend les motifs récurrents à groupes hydrophyles et les faire réagir en présence des catalyseurs usuels jusqu'4 obtention d'un copolyester de poids moléculaire plus élevé. Le copolyester à groupes hydrophyles peut être un ccpolyester à blocs ou un copolyester statistique. Les polyesters sensibles aux solvants organiques (ou organrxhiles) utilisés comme composant (c) du mélange ternaire sont des polymères qui, lorsqu'ils sont mis en contact avec des solvants organiques du groupe des esters, des cétones et des hydrocarbures halogénés présentent, 4 température ordinaire, au moins une légère réaction visible (gonflement, trouble, gel). De préférence, les polyesters organophiles ont un volume de solubilité supérieur 4 10 2 (cal/cm3)3/2 et plus préférentiellement un volume de solubilité supérieur 4 10-1 (cal/cm3)3/2. Come polyesters organophiles ont peut utiliser des homopolyesters ou des ccpolyesters de préférence non cristallisés et non cristallisables comportant des motifs apportant la sensibilité aux solvant usuels du groupe précité et en particulier vis-à-vis de solvants tels que 1 'acétone, la méthyléthylcétone, l'acétate d'éthyle, le dichloroéthane. Les polyesters organophiles peuvent être obtenus a partir d'un ou plusieurs acides dicarboxyliques, aliphatiques et/ou aromatiques et d'un ou plusieurs diols aliphatiques convenablement choisis, de façon 4 conférer aux polymres une sensibilité suffisante aux solvants du groupe précité. Parmi les acides qui peuvent être utilisés pour la préparation des polyesters organophiles on peut citer: des diacides aromatiques tels que les acides téréphtalique, isophtalique, phtalique, nahtalènedicarboxylique-2,6 des diacides aliphatiques ou cycloaliphatiques tels que les acides adipique, succinique, sébacique, décanedicarboxylique-l,10, cyclchexanedicarboxylique-1,4. Parmi les diols auxquels on peut faire appel, on peut citer l'éthylèneglycol et ses oligcnres (diéthylèneglycol, triéthylèneglycol, tétraéthylèneglycol), le propylèneglycol, le butanediol-l,4, le pentanediol-1,4, l'hexanediol-l,6, le décanediol-l,10, le cyclohexanediméthanol, le néopentylglycol. Les polyesters organophiles peuvent être des homopolymzres ou des copolymnres pour autant que les composés difonctionnels composant leurs chaînes soient de nature à ccnférer la sensibilité aux solvants telle qu'elle a été définie plus haut et en particulier un volume de solubilité supérieur à 10-2 (cal/cm3)3/2. Il est en effet nécessaire d'introduire dans la chaîne du polyester des motifs hydrccarbxnés aliphatiques en quantité suffisante pour obtenir des polyesters sensibles aux solvants. Ainsi le polytéréphtalate d'éthylpneglycol ou les copolyesters cristallins ou cristallisables dérivés de l'acide téréphtalique, de diacides aromatiques et d'éthyleneglycol et/ou de ses oligomnres ne peuvent être utilisés coumme polyesters sensibles aux solvants au sens de la présente invention. Lorsqu'on fait appel à des copolyesters dérivés de l'acide téréphtalique et de l'éthylèneglycol et/ou de ses oligcmçres commne polyesters organophiles, lesdits copolyesters doivent comrporter une proportion de motifs récurrents dérivés d'autres acides aromatiques (acide isophtalique par exemple) et/ou aliphatiques (acide adipique) et/ou de diols autres que l'éthylèneglycol et ses oligom res et notamment d'alkylenediols comportant dans la partie alkylêne un nombre d'atome de carbone supérieur ou égal a 3 (butanediol, néopentylglycol, bis-hydroxyméthylcyclohexane par exemple) suffisante pour présenter la sensibilité aux solvants au sens de l'invention. La proportion de ces motifs récurrents dépend évidemment de leur nature et doit être déterminée dans chaque cas particulier. Bien que l'on puisse faire appel à tout homopolyester ou ccpolyester organophile, au sens de l'invention,, les copolyesters présentant des motifs téréphtalate d'êthylèneglycol et une proportion de - 10 motifs dérivés d'autres diacides et/ou d'autres diols suffisante pour apporter la sensibilité aux solvants, et en particulier un volume de solubilité supérieur 4 10-2 (cal/cm3)3/2, constituent une classe préférée de copolyesters organcphi'les utilisés comme composant (c) du primaire d'adhérence. A e titre, on peut citer les opolyesters dérivés de l'acide téréphtalique, de I'çthylèneglycol et du cyclohexanediméthanol ou de l'acide téréphtalique, de l'acide isophtalique, de l'éthylneglycol et du néentylglycol. Les proportions pcndérales des composants a), b) et c) dans le mélange ternaire constituant le primaire (B) peuvent varier dans de larges limites en fonction de la nature des composants b) et c) et selon que l'on désire favoriser l'adhérence 4 des revêtements finals aqueux ou organiques. Avantageusement, les proportions des trois constituants du mélange ternaire sont comprises dans les intervalles suivants: a) de 30 à 65 % en poids du mélange; b) de 15 à 60 % en poids du mélange; c) de 10 4 55 % en poids du mélange; et, plus préférentiellement, dans les intervalles suivants: a) de 35 4 60 %; b) de 20 4 55 %; c) de 10 4 50 %. Les couches (A) et/ou (B) des films composites de l'invention peuvent contenir de fines particules destinées 4 modifier la rugosité de la surface de la couche qui les contient en leur conferant de bonnes propriétés de glissant. Les charges présentes peuvent correspcndre à de fines particules introduites dans la ccoposition polymérique et/ou à des particules provenant de résidus catalytiques ou d'adjuvants de précipitation. Préférentiellement la rugosité est apportée par introduction de fines particules inertes dans la composition polymnrique. Les quantités de particules présentes sont telles que dans l'ensemble de la couche il y ait de 0,05 à 1 % et préférentiellement de 0,02 à 0,5 % en poids de particules. Quant au diamètre médian en volume de ces particules il est habituellement compris entre 0,1 et 5 microns et préférentiellement entre 0,2 et 3 microns. 1l La nature des particules inertes ajoutées peut être très variée il peut s'agir de particules minérales (oxydes ou sels des éléments des groupes II, III et IV de la classification périodique des éléments), ou encore de particules polymériques. A titre illustratif, on peut citer parmi les charges utilisables: la silice, les silicoaluminates, le carbonate de calcium, MgO, A1203, BaS04, TiO2. On peut évidemment faire appel à un mélange de plusieurs charges. Lorsque la couche (B) contient des particules à l'état finement divisé, celles-ci peuvent être amenées par l'un quelconque ou plusieurs des polyesters constituants du mélange. Elles peuvent correspondre à de fines particules introduites dans la composition polymérique et/ou à des particules formés par précipitation de résidus catalytiques ou d'adjuvants de précipitation. Selcn une variante de la présente invention les couches (A) et/ou (B) peuvent contenir en outre des additifs divers, utilisés habituellement dans le domaine de l'industrie du film, tels que, par exemple, des stabilisants thermiques permettant d'assurer le recyclage du film. Les films composites, selon la présente invention, peuvent corporter une seule couche (B) ou deux couches (B) (une couche B sur chaque face de la couche support A). Dans ce cas les couches (B) peuvent être identiques ou différentes. Les couches (B) peuvent alors se différencier par la nature des polyesters a), b) et c) constituant le mélange ternaire et/ou les proportions de a), b) et c) dans le mélange, et/ou la présence ou 1 'absence de charges, et/ou par le taux de charge: et/ou bien encore par leur épaisseur. Le polyester cristallin, semi-cristallin ou cristallisable (a) utilisé ccmme constituant du mélange ternaire peut être identique ou différent du polyester cristallin, semi-cristallin ou cristallisable constituant la couche (A). Cette différence peut résider dans la nature du polyester et/ou dans la présence d'une charge dans l'un ou l'autre des polyesters et/ou dans la teneur en charge de chacun des polyesters et/ou dans la granulométrie des charges et/ou dans la nature des charges. Ainsi, à titre d'exemple, le polyester constituant la couche (A) peut être un polytéréphtalate d'éthylèneglycol et le composant (a) du mélange ternaire, un copolyester cristallin ou cristallisable terçphtalate/isophtalate d'çthylèneglycol cotenant moins de 20 % en moles de motifs isophtalates, ou bien le polyester constituant la couche (A) est un polytéréphtalate d'éthylçneglyool non chargé et le ccnstituant (a) du mélange ternaire est le même polyester contenant une charge. Lorsque les films composites conformes a l'invention ne comporte qu'une couche (B), l'autre face de la couche (A) peut coemporter une couche (C) différente des couches (A) et (B). La couche (C) peut se. distinguer de la couche (A) par la nature du polyester qui la constitue et/ou par la présence de charges dans l'une ou l'autre couche et/ou par la nature et/ou la granulométrie et/ou le taux de ces charges. On dispose alors d'un moyen commode de modifier les propriétés de surface (topograli. ie) de la face du film composite selon l'invention opposée celle qui porte la couche (B). On peut alors en faire varier la rugosité, le coefficient de-frottement, la résistance à l'abrasion en fonction de l'utilisation finale des films. Les films composites de la présente invention peuvent être obtenus par des procédés variés conventionnels. Avantageusement, on les fabrique par coextrusion en alimentant dans une première filière linéaire un polyester conduisant à des films amorphes et devenant cristallins ou semicristallins après avoir été soumis à un traitement d'étirage, puis à un traitement de thermofixation, alors que l'on extrude simultanément, par au moins une deuxième filière disposée parallèlement à la première et sa proximité immédiate, le mélange ternaire. Ce dernier peut être obtenu par toute technique connue de mélangeage et homogénéisation en un stade ou en plusieurs stades. Il peut être préparé directement juste avant son extrusion par fusion de ses ccmposants a température élevée, ou peut avoir été préalablement préparé, extrudé et conditionné en granulés et remis en fusion après dilution éventuelle avec des granulés de polyester cristallin, semi-cristallin ou cristallisable. Les conditions de préparation et d'extrusion du mélange ternaire sont choisies de façon ç ne pas provoquer une évolution de ce mélange vers la formation de polymères blocs, voire même statistiques telle que les propriétés spécifiques 4 chaque constituant du mélange seraient modifiées profondément ou disparaitraient (par exemple la cristallinité). En particulier, le temps de séjour du mélange dans l'extrudeuse assurant le mélangeage des cmposants et l'extrusion est maintenu suffisamment court pour ne pas provoquer de modification profonde des polymères. Les conditions d'étirage du film composite extrudé sont celles habituellement mises en oeuvre dans la fabrication des films polyesters. Ainsi, on peut procéder 4 un monoétirage ou à un biétirage effectué successivement ou simultanément dans deux directions en généralorthogonales ou encore de séquences d'au moins 3 étirages c la direction d'étirage est changée 4 chaque séquence. Par ailleurs, chaque étirage mnodirecticnnel peut lui-même être effectué en plusieurs étapes. on pourra ainsi associer des séquences d'étirage comme par exemple deux traitements successifs de biétirage, chaque étirage pouvant être effectué en plusieurs phases. De préférence, le film composite est soumis à un biétirage dans deux directions perpendiculaires. On peut par exemple procéder d'abord 4 un étirage dans la direction de déplacement du film (étirage longitudinal) puis a un étirage selon une direction perpendiculaire (étirage transversal) ou inversement. En général 1 'étirage longitudinal est effectué à un taux de 3 4 5 (c'est-4-dire que la lcngueur du film étiré représente de 3 4 5 fois la langueur du filmin amorphe) et à une température de 80 à 100 C et l'étirage transversal est effectué avec un taux de 3 4 5 4 une température de 90 4 120 C. L'étirage peut également être effectue de manière simultanée, c'est-4dire simultanément dans le sens longitudinal et dans le sens transversal, par exemple avec un taux de 3 a 5 et 4 une température de 80 à 100 c. Selon le choix des conditions d'étirage il est possible de générer des topographies particulières de surface telles que la présence de cavités entourant une protubérance. Cette possibilité de générer des topographies particulières dépend en outre du choix du polymère et de ses adjuvants. Les films composites de l'invention peuvent être des films dits minces d'épaisseur globale comprise entre 5 et 50 microns ou des films dits épais dont l'épaisseur est habituellement comprise entre 50 et 300 microns. Dans ces films cosrsites la couche (B) ou Ies couches (B) ocnt une épaisseur habituellement comprise entre 0,3 microns et 10 microns et préf.érentiellement entre 0,5 microns et 5 microns. Les films composites de la présente invention peuvent ccmpte-tenu de leurs propriétés d'ancrage être utilisés avantageusement dans de nombreux domaines ou après enduction ils constitueront des films pour arts graphiques (couche de matage), des films diazoiques pour microfilm, des films pour bande magnétique, des films photos (films argentiques), ou encore des films pour impression, ccmplexage destinés à l'emballage. On observera que du fait de la préparation des films composites par coextrusion il est possible de maitriser la rugosité de surface grâce à l'utilisation de charges dispersées dans le polymare; on peut ainsi apporter une diversification et une adaptation aux marchés pour une couche (B) donnée optimisée pour 1 'adhésion et en général-non chargée. Par ailleurs, compte-tenu de la coposition du mélange ternaire (présence notable de polyester cristallin), et de l'épaisseur respectives des couches (A) et (B), il est possible sans préjudice pour la qualité du film de recycler jusqu'à 30 des mélanges obtenus par fusion des déchets des films composites dans le polyester constituant la couche (A). Les exemples suivants illustrent l'invention et montrent conmment elle peut être mise en pratique. Dans ces exemples les polyesters cristallins ou cristallisables seront désignés par (a), les polyesters sensibles à l'eau par (b) et les polyesters organophiles par (c). Les tests suivants seront utilisés: 1 ) Tests de sensibilité à l'eau des polyesters (b) et de sensibilité aux solvants des polyesters (c) Pour déterminer la sensibilité a l'eau ou aux solvants, on introduit 0,5 g de polyester dans 5 cm3 d'eau ou d'un solvant organique convenable dans un tube à essai en verre de 1,8 cmn de diamètre et 10 cm de hauteur et on maintient à 200C pendant une semaine. On note alors si le polyester s'est dissout en totalité ou en partie dans l'eau ou le solvant choisi, ou bien s'il y a eu formation d'un gel, un gonflement plus ou moins prononcé ou aucune modification. Les solvants de référence sont ceux cités précédemment acétate d'éthyle acétone; méthylthylcétone dichloréthane trichloroéthylçne. 2e) Tests de détermination de l'adhérence du film cocposite à divers os05 types de revêtements finals d'application A cet effet chaque film composite est revêtu sur la couche (B) d'un revêtement final par couchage manuel au moyen d'un appareil de marque commerciale HAND COAER dont la barre gravée d'enduction est choisie pour déposer 6 g de composition par m2 de film. Le film enduit est séché en étuve ventilée pendant 1 minute à 150"C et stocké pendant 24 heures avant d'être soumis aux tests d'adhérence suivants: Test 3 Le composite est enduit par une comiposition diazoïque pour microfilms dont le solvant est l'acétone. Test 8 Le composite est enduit par une composition de matage pour films à dessin à base d'alcool polyvinylique réticulé dans un solvant eau/alcool. Test 10 Le composite est enduit par une composition de matage diazoïque pour film à dessin et reprographie consistant en une solution alcoolique d'un dérivé cellulosique. Sur chacun des films enduits on procède à des essais d'arrachage du revêtement au moyen d'un ruban adhésif de marque commerciale MAGIC TAPE n 810 de la Société MINESOTA MICING MANUFACIURING. La pose du ruban est manuelle et 1 'arrachage se fait dans des conditions de sévérité croissante: a) arrachage lent b) arrachage rapide c) arrachage avec scarification préalable du revêtement final au moyen d'une lame de rasoir. d) arrachage avec froissage préalable du film. Pour chaque cas, la résistance à l'arrachage est notée de 1 (arrachage total aisé) à 10 (tenue parfaite du revêtement). Enfin une note globale de 1 a 10, tenant cafpte des notes attribuées pour chacune des conditions a) à d) donne une évaluation générale de la résistance l 'arrachage des revêtements finals pour chacun des tests 3, 8 et 10. Dans les exemples ci-apres on a fait appel aux polyesters suivants pour la preparation des composites 1l) Polyester cristallisable (a) Référence (al) Polytéréphtalate d'éthylneglycol de viscosité 0,62 dl/g mesuré C dans l'orthochlorophénol. 2 ) Ccpolyester sensible à l'eau (b) Référence (bl) C'est un produit vendu sous la marque commerciale GERDL PS 20 /60 par la Sociétç RHONE-POULEC SPECIALITES CHIMIQUES. Il s'agit d'un copolyester acide téréphtalique/acide iscphtalique/acide sulfo-5 isophtalique/diéthylêneglycol comportant: * 15 % en mole d'acide sulfo-5 isophtalique par rapport au total des acides. * 40 % en mole d'acide teréphtalique par rapport au total acide tçréphtalique + acide isophtalique. 20. 60 % en mole d'acide isophtalique par rapport au total acide térphtalique + acide isophtalique. * 15 % en poids par rapport au copolyester de diçthylçneglycol. Référence (b2) Ce produit vendu sous la marque commerciale GERDL PS 20 80/20 est un ocpolyester comportant: % en mole d'acide sulfo-5 isophtalique par rapport au total des acides. % en mole d'acide téréphtalique par rapport au total acide térephtalique + acide iscphtalique. 30. 20 % en mole d'acide isophtalique par rapport au total acide téréphtalique + acide isophtalique. % en poids par rapport au oepolyester de diéthylneglycol. 3') Polyesters organcphiles (c) Référence (cl) Il s'agit d'un copolyester vendu sous la marque commerciale KODAR PEIG par la Société KODAK du type acide têréphtalique/ethylneglycol/cyclohexanedim'thanol, ayant un volume de solubilité de 2,69 (cal/cm3)3/2 Référence (c2) Il s'agit d'un copolyester vendu sous la marque commerciale DYNAPOL L 206 par la Société DYNAMIT NORBL du type acide téréphtalique/acide isophtalique/éthylçneglycol/nçopentylglycol. Ce ccxpolyester est soluble dans le trichloroéthlène et la méthylethylcétone. Les films couposites sont préparés par coextrusion d'un film de polyester (a) et du mélange a/b/c. La ligne principale d'extrusion de la couche (A) travaille 4 275 C et la ligne satellite d'extrusion de la couche (B) à température inférieure à 275 C. Les mélanges de polyesters a/b/c onit Èté obtenus de la façon suivante: les polyesters utilisés comme constituant de la couche (A) et coene composant (a) du mélange ternaire sont séchés à 160 C pour éliminer toute trace d'humidité. Les polyesters (b) et (c) sont étuvés sous air déshydraté. Les trois composants, sous forme particulaire, sont conserves et alimentés dans les proportions choisies sous atmosphère d'un gaz inerte, dans l'extruseuse vis de la ligne satellite d'extrusion. Exemple 1 On prépare par coextrusièn un film coxposite 4 3 couches B/A/B, d'épaisseur totale 40 micrométres; les couches (B) sont identiques et ont chacune une épaisseur de 1 micromètre. La couche (A) est constituée d'un polytéréphtalate d'çthylçneglycol (al) non chargé. Les couches (B) chargées sont constituées par le mélange suivant: 30. 50 % en poids de polyester (a2) constitué par du polyester (al) contenant 0,4 % en poids de particules de kaolinite ayant un diamètre médian de 1,1 micrcxetre; * 25 % en poids de copolyester de référence (b2); * 25 % en poids de copolyester de référence (cl). Soumis aux tests d'adhêsian décrits ci-avant, le film cmoxsite obtient les notes glcbales suivantes: I I Tests Notes globale I - 1- -I 3 10 8 10 I* 110 10 Exemple 2 à 6 Selcn l'exemple 1, on prépare divers films composites ayant les caractéristiques suivantes: - épaisseur des couches externes (B): 1 micrometre; - couche (A): polyester référence (ai), non chargé - épaisseur totale: 50 micromStres. I I I I I1 Proportion pondérale | Quantit' de I l des polymères dans dcharge présente | ex. la couche (B) dans le polyester l l I cristallin de la | |% 1 1 % coudche (B) I I a2 b2 cl 1 3500 ppm kaolinite 1 2 1 40 40 40 1 20 diamètre médian: I i I| t 1 1,1 micron I I I -1- -I I -- -I I I| a2 b2 cl 3500 ppm kaolinite | 3 1 50 25 1 25 diamètre médian: I 15. 1,1 micron I I I| a2 b2 c2 3500 ppm kaolinite 4 1 40 40 2.0 diamètre mdian: I II I I 1,1 micron I I| a2 b2 c2 3500 ppm kaolinite 40 20 1 40 | diamxtre médian: l l.I I I | 1,1 micron al bl cl 6 50 25 25 Les films ont les propriétés suivantes: I I Coefficient J Cotaticn aux tests I I ex. fricticn J d'adhçsicn l I- tI I I | s I d I test test test I I i i 31 8 1 10 I - I--- I-- I1--1 I I 2 0,61 0,53 10 1 101 8 1 1 1 1 -- I- ---- I I 3 I 0,43-1 0,30 1 10I 8 1 9 I 1 1- I I I I I 4 1 0,77 1 0,47 110 1 10 19 1 1- 1 -- I -I--t--I I I 5 1-0,56 1 0,45 18 I 10 I 9- 1 I - I ----- I...... I---I- I 1 6 I 110 1 8 1 8 I I I lI I I -I Ces films présentent des propriétés d'adhésion satisfaisantes, une bonne machinabilité. Exemple 7 Selon le mode opératoire de l'exemple 1, an prépare un film composite analogue mais dans lequel la couche (B) est constituée par le mélange ternaire suivant: I I Référence 1 Proportions I.I polymèrerelatives % I Ien poids Polyester cristallin ou semi-cristallin al 70 l- _ - l-l -- I Ccpolyester sensible e l'eau b2 15 I -_____ __ _______- 1-- I Copolyester sensible aux solvants organiques cl 15 Le film composite ne dionne pas un résultat satisfaisant au test 8, mais donne des résultats satisfaisants aux tests 3 et 10. Exemple 8 Selan le mode opératoire de l'exemple 4, an prépare un film omposite analogue mais dans lequel la couche (B) est constituée par le mélange ternaire suivant: I| |I Référence i Proportions polymère I relatives % I en poids I Polyester cristallin ou sermi-cristallin al.70 Copolyester sensible à l'eau b2 1 15 I - - - I-- I-. -I Copolyester sensible aux solvants organiques c2 15 Le film composite ne donne pas un résultat satisfaisant au test 8, mais donne des résultats satisfaisants aux tests 3 et 10. REEDICATIONS 1 - Films polyesters composites orientés, à adhérence améliorée vis-4-vis des revêtements finals d'applicaticn constitués par un film support (A), d'un polyester cristallin ou semi-cristallin comportant sur au moins une de ses faces une couche contigre d'un revêtement primaire d'adhérence (B) à base d'un copolyester sensible à l'eau caractérisé en ce que la couche (B) est constituée par un mélange ternaire comprenant: a) un polyester cristallin, semi-cristallin ou cristallisable b) un copolyester sensible à l'eau; c) un polyester ou copolyester sensible aux solvants organiques. 2 - Films composites orientes selon la revendication 1, caractérisés en ce que le polyester cristallin, semi-cristallin ou cristallisable utilisé coIrme constituant de la couche (A) et composant (a) du mélange ternaire est insensible aux solvants du groupe des esters, des cétones et des hydrocarbures halogénés. 3 - Films composites orientes selon l'une quelconque des revendications 1 à 2, caractérises en ce que le polyester cristallin, semi-cristallin ou cristallisable utilise ccs-e constituant de la couche (A) et composant (a) du m4lange ternaire présente un volume de solubilité inférieur 4 10-2 (cal/cm3)3/2. 4 - Films caomposcites orientés selon l'une quelconque des revendications 1 à 3, caractérises en ce que le polyester cristallin, semi-cristallin ou cristallisable utilisé comrne constituant de la couche (A) et composant (a) du mélange ternaire est un homopolyester ou un copolyester de l'acide téréphtalique coiportant au moins 80 % en moles de motifs téréphtalates. - Films ccomposites orientés selon l'une quelcoque des revendications 1 à 4, caractérisés en ce que le polyester cristallin, semi-cristallin ou cristallisable utilisé conmme constituant de la couche (A) et composant (a) du mélange ternaire est le pDlytéréphtalate d'éthylèneglycol. 6 - Films composites orientés selon l'une quelconque des revendications 1 à 5, caractérisés en ce que le opolyester sensible à l'eau utilisé coamme constituant (b) du mélange ternaire présente une pluralité de groupes hydrophiles de formule générale (-sO3)nM (I) dans laquelle: - n est égal à 1 ou 2 - M représente un atome d'hydrogène, un métal alcalin, un métal alcalino-terreux, un cation ammoanitumn, un cation ammonium quaternaire. 7 - Films composites orientés selon l'une quelconque des revendications 1 à 6, caractérisés en ce que le copolyester sensible à l'eau utilisé comme constituant (b) du mélange ternaire présente une pluralité de motifs dérivés de diacides aromatiques ou leurs dérivés de formule: Xx SZ(03)n p (I Y dans laquelle: - n est égal à 1 ou 2. - M représente un atome d'hydrogène, un métal alcalin, un métal alcalinoterreux, un cation ammonium, un cation ammonium quaternaire; - Z est un radical aromatique polyvalent; - X et Y sont des radicaux hydroxycarbQnyle ou dérivés: esters d'alcools aliphatiques inférieur ou halogénures d'acides (chlorure, bromure); - pest un nombre entier égal à 1 ou 2. 8 - Films composites orientés selon l'une quelconque des revendications 1 4 7, caractérisés en ce que le copolyester sensible à l'eau utilise commne ccnstituant (b) du mélange ternaire présente une pluralité de motifs dérivés d'un acide hydroxysulfcnylisophtalique. 9 - Films composites orientes selon l'une quelconque des revendications 1 a 8, caractérisés en ce que le opolyester sensible à l'eau utilisé commne ccnstituant (b) du mélange ternaire présente en outre une pluralité de motifs dérivés de 1 'acide téréphtalique. - Films composites orientés selon la revendication 9, caractérisés en ce que le copolyester sensible 4 l'eau utilisé coamne constituant (b) du mélange ternaire présente à la fois une pluralité de motifs dérivés de 1 'acide téréphtalique et une pluralité de motifs dérivés de l'acide isophtalique. 11 - Films composites orientés selon la revendication 10, caractérisés en ce que dans le copolyester sensible à l'eau le nombre de motifs dérivés de l'acide isophtalique représente jusqu'4 70 % du total des motifs téréphtalate/isophtalate. 12 - Films composites orientés selon l'une quelconque des revendications 1 a 11, caractérisés en ce que le ccpolyester sensible à * 1 'eau utilisé cormne constituant (b) du mélange ternaire présente une pluralité de motifs dérivés de l'éthylèneglycol et/ou de ses oligcnres de formule HO-(CH2-C!2-0)m-H dans laquelle m est un nombre entier de 2 à 10. 13 - Films composites orientés selcn la revendication 12, caractérisés en ce que la teneur pondérale du copolyester sensible à 1 'eau en motifs dérivés des oligcimres de l 'éthyl4neglyol est comprise entre 2 et 30 %. 14 - Films composites orientés selon l'une quelconque des revendications 1 à 13, caractérisés en ce que la teneur des copolyesters sensible à l'eau en motifs récurrents à groupes oxysulfonyles exprimée par rapport au nombre total de motifs récurrents de même nature est comprise entre 5 et 20 %. - Films composites orientés selon l'une quelconque des revendications 1 à 14, caractérises en ce que le oepolyester sensible l'eau utilisé comne constituant (b) du mélange ternaire comrporte de 5 à 20 % en moles de motifs dérivés de l'acide sulfo-5 isophtalique par rapport au total des motifs dérivés des acides dicarboxyliques. 16 - Films composites orientés selon l'une quelconque des revendications 1 à 15, caractérisés en ce que le polyester sensible aux solvants organiques utilisé comme constituant (c) du mélange ternaire présente un volume de solubilité supérieur à 10-2 (cal/cm3)3/2. 17 - Films composites orientés selon l'une quelconque des revendications 1 à 16, caractérisés en ce que le polyester sensible aux solvants organiques utilisé conmte constituant (c) du mélange ternaire présente un volume de solubilité supérieur à 10î2 (cal/cm3)3/2 et est non cristallisable. 18 - Films composites orientés selon l'une quelconque des revendications 1 4 17, caractérisés en ce que le polyester sensible aux solvants organiques utilisé comme constituant (c) du mélange ternaire présente un volume de solubilité supérieur 102 (cal/cm3)3/2et est un ccpolyester dérivé de l'acide têrephtalique et de l'éthylneglycol et de ses oligomEres comportant une pluralité de motifs récurrents dérivés de l'acide isophtalique et/ou des acides dicarboxyliques aliphatiques et/ou d'alkylènediols comportant au moins 3 atomes de carbone. 19 - Films composites orientés selon l'une quelconque des revendications 1 à 18, caractérisés en ce que le polyester sensible aux solvants organiques utilisé comme constituant (c) du mélange ternaire présente un volume de solubilité supérieur à 1072 (cal/cm3)3/2 et est un copolyester non cristallisable présentant une pluralité de motifs récurrents dérivés de l'acide téréphtalique, de l'acide isophtalique, de l'éthylèneglycol et du néopentylglycol. - Films composites orientés selon l'une quelconque des revendications 1 à 18, caractérisés en ce que le polyester sensible aux solvants organiques utilisé comme constituant (c) du mélange ternaire présente un volume de solubilité supérieur à 10î2 (cal/cm3)3/2 et est un copolyester non cristallisable présentant une pluralité de motifs dérivés de l'acide téréphtalique, de l'éthylèneglycol et du bis hydroxyméthyl cyclohexane. 21 - Films composites orientés selon l'une quelconque des revendications 1 à 20, caractérisés en ce que le mélange ternaire constituant la couche (B) contient: 20. de 30 à 65 % en poids de polyester cristallin, semi-cristallin ou cristallisable; de 15 à 60 % en poids de copolyester sensible à l'eau; de 10 à 55 % en poids de polyester sensible aux solvants organiques. 22 - Films composites orientés selon l'une quelconque des revendications 1 à 21, caractérisés en ce que l'épaisseur de la couche (des couches) (B) est comprise entre 0,3 et 10 micromètres. 23 - Procèdé d'obtention des films composites selon l'une quelconqrjue des revendications 1 4 22, caractérisé en ce qu'on procède a la coextrusion, dans une première filière linéaire, d'un polyester cristallisable en un film amorphe (A) et simultanément, par au moins une deuxième filière disposée parallèlement 4 la première, d'au moins un film (B) d'un mélange ternaire a) b) c) déposé sur au moins une des faces du film (A) puis procède au refroidissement, a l'étirage et a la therrofixation du film composite de façon connue.